(57)【要約】【課題】本発明は、傷の付き難さをさらに向上させるとともに、汚れの付着し難さについても改善されたシンクを備えたキッチンを提供するものである。【解決手段】本発明は、シンクが、底面および周壁を有し、その底面または周壁、もしくは底面および周壁に、複数の凸部を設けたキッチンであって、シンク表面が、親水性または撥水性の塗膜、特にはガラス成分を含む塗膜で被覆されたキッチンである。また、シンク表面に設けた凸部の間隔が０．５ｍｍから５ｍｍであり、凸部が千鳥配列であるキッチンである。【選択図】図５
2007197999.tif 000002
【特許請求の範囲】
【請求項１】
シンク表面に複数の凸部を設けたキッチン。
【請求項２】
請求項１において、シンクが底面および周壁を有し、その底面または周壁、もしくは底面および周壁に、複数の凸部を設けたキッチン。
【請求項３】
請求項１または２において、シンク表面が親水性または撥水性の塗膜で被覆されたキッチン。
【請求項４】
請求項１から請求項３の何れかにおいて、塗膜がガラス成分を有するキッチン。
【請求項５】
請求項１から請求項４の何れかにおいて、凸部の間隔が０．５ｍｍから５ｍｍであるキッチン。
【請求項６】
請求項１から請求項５の何れかにおいて、凸部が千鳥配列であるキッチン。
【発明の詳細な説明】
【技術分野】
【０００１】
本発明は、傷や汚れの付き難いシンクを備えたキッチンに関するものである。
【背景技術】
【０００２】
キッチン用のシンクは、樹脂やステンレス鋼板をプレス成形加工したものが広く使用されている。キッチンは、デザイン性や見た目の美しさが要求されるものであるが、日常的に、調理や洗い物で使用されるシンクは、傷や汚れが付き易いものである。
【０００３】
そこで、流し台のシンク表面の全面または側面のみに塗膜を形成することにより、その表面を保護し、更に、付着した汚れを除去し易くする工夫が提案されている（特許文献１〜４）。また、ステンレス鋼板の表面に凹凸部を設けて、傷や汚れを付きにくくしたものが提案されている（特許文献５、６）。
【特許文献１】特開２０００−２０４６２０号公報
【特許文献２】特開２０００−３１９９６４号公報
【特許文献３】特開２００３−１３９６９８号公報
【特許文献４】特開２００３−１８３０１６号公報
【特許文献５】特開２００４−１３７７９６号公報
【特許文献６】実用新案登録第３０９６０７４号公報
【発明の開示】
【発明が解決しようとする課題】
【０００４】
しかし、シンク表面の全面に塗膜を形成したものでは、シンク底面が陶器製や金属製の食器との接触や衝突によって部分的に剥離して斑模様となり、かえって、美感を損ねるという問題がある（図８）。シンクの側面のみに塗膜を形成したもの（特許文献１、２）では、このような問題を避けることができ、側面について傷や汚れを防止できる結果、シンク全体としての美感を向上できる。しかしながら、底面については、傷や汚れを防止できないため、さらに、美感を向上したいという要求には応えられない。
【０００５】
また、ステンレス鋼板製のシンクの表面に凹凸を設けたものでは（特許文献５、６）、凹凸のピッチやサイズ、形状、配列等によっては、従来の凹凸を設けていないものに比べて、傷や汚れが目立たなくなるものの、美感の要求に対して十分とは言えない。また、従来のシンクと表面の材質は同じであるため、傷のつき易さや汚れの付着し易さ自体は従来のシンクと同様である。また、表面に凹凸部を有するため、汚れが引っかかり易くなり、従来の平坦なシンクに比べて、むしろ汚れが残り易くなる問題があった。
【０００６】
本発明は、このような課題を解決するためになされたものであり、傷の付き難さをさらに向上させるとともに、汚れの付着し難さについても改善されたシンクを備えたキッチンを提供するものである。
【課題を解決するための手段】
【０００７】
本発明は、次のものに関する。
（１）  シンク表面に複数の凸部を設けたキッチン。
（２）  項（１）において、シンクが底面および周壁を有し、その底面または周壁、もしくは底面および周壁に、複数の凸部を設けたキッチン。
（３）  項（１）または（２）において、シンク表面が親水性または撥水性の塗膜で被覆されたキッチン。
（４）  項（１）から項（３）の何れかにおいて、塗膜がガラス成分を含むキッチン。
（５）  項（１）から項（４）の何れかにおいて、凸部の間隔が０．５ｍｍから５．０ｍｍであるキッチン。
（６）  項（１）から項（５）の何れかにおいて、凸部の配列が千鳥であるキッチン。
【発明の効果】
【０００８】
シンク表面に複数の凸部を設けることにより、調理や洗い物をする際に、食器等がシンクに接触や衝突、摩擦する箇所が、凸部のみに集中し、その結果、傷や汚れの付着する箇所が凸部に限定されるため、シンク全体に対しては微小な傷や汚れにしかならず、シンク全体としての美感を保ったキッチンを提供することができる。また、基準面に対して段差のある凹部を有さず、凸部のみであるため、汚れが引っかかり難く、美感を保ったキッチンを提供することができる（請求項１）。
【０００９】
シンクが底面および周壁を有し、その底面または周壁、もしくは底面および周壁に、複数の凸部を設けることにより、凸部を設けた箇所について、傷や汚れを抑制することができ、シンク全体としての美感を保ったキッチンを提供することができる（請求項２）。
【００１０】
シンク表面の複数の凸部が、親水性の塗膜で被覆されるようにすることにより、親水性塗膜の表面は微量の水が付着し、放電効果によって汚染物質の静電付着を抑制することができる。
また、撥水性の塗膜で被覆されるようにすることにより、親水性の汚染物質とも塗膜表面に付着しにくく、付着した汚染物質を容易に除去することが可能で、また、塗膜の摩擦係数が低く、塗膜内部へ物理的に汚染物質が付着しにくくすることができる。
この結果、シンクへの汚れが付着し難くなり、シンク全体としての美感を保ったキッチンを提供することができる（請求項３）。
【００１１】
塗膜がガラス成分を含むことにより、油汚れ・石鹸カス等の汚れが付着しても水で洗い流すだけで容易に除去でき、耐汚染性に優れる。また、表面に水が付着しても液滴が広がり、表面が早く乾燥しやすい。密着性、耐熱水性、耐磨耗性、ハードコート性等も優れるシンクを備えたキッチンを提供できる（請求項４）。
【００１２】
凸部頂部の間隔を０．５ｍｍから５ｍｍとすることにより、食器等との接触によって傷が付く凸部頂部の数（点状の傷の数）が、１平方センチメートルあたり、４個から４００個となり、傷の付いた凸部頂部の面積は全体に対して微小であるため、傷が付いても目立たなくすることができ、美感を保ったキッチンを提供することができる（請求項５）。
【００１３】
凸部を千鳥配列とすることにより、縦または横方向の凸部のピッチ（間隔）が格子配列の場合に比べて広がるため、凸部頂部に傷が付いても、配列が格子の場合に比べて、さらに目立たなくすることができ、美感を保ったキッチンを提供することができる（請求項６）。
【発明を実施するための最良の形態】
【００１４】
本発明のキッチン１は、例えば、図１、図２に示す一般的に家庭において使用されるような、キャビネットと、その上のワークトップ２と、シンク３と、シンクに設けたシンク穴等の排水構造を有するものであればよく、特に制限するものではない。
【００１５】
本発明で使用するシンク３は、一般的にキッチン１において使用されるものであれば、特に制限はない。このため、例えば、図３、図４に示すような樹脂やステンレス鋼板をプレス成形加工したもので、底面３ｂおよび周壁３ａ、シンク穴等の排水構造を有するものが使用される。
【００１６】
シンク３表面は、複数の凸部３ｃを有することが必要である。複数の凸部３ｃを表面に設けたシンク３は、材質が樹脂の場合は、プレス成形の型に凸部３ｃを形成する形状を設けることにより、プレス成形と同時にシンク３表面に形成することができる。ステンレス鋼板の場合は、予め型押し等により凸部３ｃを形成した鋼板を用いて、プレス成形による深絞り加工等によって、シンク３表面に凸部３ｃを有するシンク３を得ることができる。
【００１７】
シンク３表面の凸部３ｃは、凸部３ｃのピッチが０．５ｍｍ〜５．０ｍｍ、凸部３ｃの形状が円（図５）、四角（図１２）、長円（図１３）等を採用できる。凸部３ｃ以外の平面部３ｄは、略平面であればよい。また、凸部３ｃの面積Ｓ１は、付着した傷や汚れが目立たなければ特に制限しないが、平面部３ｄの面積Ｓ２に対して小さくするのがより目立たなくする上で望ましく、さらに凸部３ｃは直径０．５ｍｍ〜５．０ｍｍ程度が望ましい。また、凸部３ｃの高さＨ（図６）は、見た目や汚れの引っかかり易さ、排水性、清掃性等の点から、基準面に対して、０．０１ｍｍ〜５．００ｍｍが望ましい。
【００１８】
シンク３表面の凸部３ｃの配列は、凸部３ｃが上記の形状や寸法、高さの範囲であれば特に制限はなく、千鳥（図９）、格子（図１０）、ランダム（図１１）等が採用される。千鳥（図９）、格子（図１０）のように方向性を有する配列の場合は、凸部３ｃよりも高さの低い平面部３ｄが垂直、水平、斜め方向に直線的に並ぶので、スムーズな水の流れが形成され、汚れが残留し難いため望ましい。また、平面部３ｄに汚れが残留しても、シンク表面を清掃する際に、ブラシやスポンジ等を直線的に動かせば、平面部３ｄが直線的に並んでいるため、平面部３ｄに残留した汚れを、ランダム配列（図１１）に比べて効率よく清掃することができる。さらに、図５に示すように、凸部３ｃがピッチＰ１の場合、格子（図１０）よりも千鳥（図９）としたときの方が、垂直方向のピッチＰ２、水平方向のピッチＰ３が広がり、傷・汚れがより目立たないこと、また、見た目の美感が優れることから望ましい。
【００１９】
これにより、図７に示すように、調理や洗い物をする場合に、シンク３表面が、陶器製や金属製の食器等と接触や衝突、摩擦した場合でも、接触等する箇所は、凸部頂部に限られることになる。このため、図８に示す従来のシンク３にように、食器等が接触等した範囲の全体に傷がつくことはなく、傷がついても、その領域はシンク３表面全体に対して、極一部の領域にしかならないので、シンク３全体としては傷が目立たず、美感を保ったキッチン１が提供できる。
また、汚れについても、凸部３ｃ頂部に付着した場合は、付着した部分の面積がシンク１全体の極一部にしかならないので、上記の傷の場合と同様に、目立たず美感を保つことができる。汚れが凸部３ｃ以外に付着した場合でも、凸部３ｃと凸部３ｃの間隙の平面部３ｄに排水の水が集中し、水の流れが形成されるため、排水とともに汚れが流れ落ち易く、汚れの残留を少なくすることができる。
【００２０】
凸部３ｃを設ける領域は、シンク３の底面３ｂまたは周壁３ａの何れか一方でも、底面３ｂと周壁３ａの両方でもよく、それぞれ凸部３ｃを設けた領域について、傷や汚れを抑制することができる。シンク３全体について凸部３ｃを設けた場合は、シンク３全体について傷や汚れを抑制できる点で望ましい。
【００２１】
シンク３への塗膜の被覆は、シンク３表面に塗膜を被覆できる方法であればよく、例えば、樹脂やステンレス鋼板を加工して成形してシンクを成形した後、ワークトップ２と接合する前に、シンク３表面に、スプレー等で塗膜の材料を塗布、乾燥することで塗膜を形成することができる。
【００２２】
凸部３ｃに被覆する塗膜は、傷や汚れを抑制できるものであれば、特に制限するものではないが、汚れ付着防止の効果が高い点で、親水性塗膜や撥水性塗膜が望ましい。塗膜は、シンク３の底面３ｂと周壁３ａの両方に被覆してもよく、底面３ｂまたは周壁３ａの何れかだけを被覆してもよい。前者の場合は、これらの両者について、傷や汚れを抑制することができ、後者の場合は、底面または周壁の何れかの傷や汚れを抑制できる。なお、本発明のシンク３は、その表面に凸部３ｃを有するため、塗膜に食器等が接触等しても、凸部３ｃ頂部の塗膜が傷つくか、剥がれるだけであり、大分部の面積を占める平面部３ｄの塗膜は傷ついたり、剥がれたりしないため、シンク３全体としての美感が保たれる。
【００２３】
このように、シンク３の表面に複数の凸部３ｃを形成し、さらに、塗膜を被覆するという構成をとることで、以下の作用により、キッチン１の美感を保つことができる。つまり、複数の凸部３ｃを有することにより、傷や汚れの付くのが凸部３ｃに限定され、シンク３全体として傷や汚れを抑制することができるばかりでなく、塗膜を被覆することによりシンク３表面が保護されるので傷が付き難くなり、また、塗膜の作用により汚れ自体が付き難くなる。加えて、万が一、食器等との接触等により塗膜が剥がれても、それは凸部３ｃ頂部に限定され、平面部３ｄを含むその他の部分は、塗膜で被覆された状態が維持されるので、汚れが付き難い状態が保たれることになる。これらの作用により、さらにシンク３全体として傷や汚れを抑制することができる。
塗膜の被覆を、シンク３の底面３ｂを除く周壁３ａのみに行った場合、底面３ｂは上述したように凸部３ｃの作用で傷や汚れを抑制でき、周壁３ａは凸部３ｃと塗膜の相乗作用で傷や汚れを抑制できる。また、食器等と接触等し易い底面３ｂに塗膜を被覆しなかったことにより塗膜の剥離を防止することができる。
【００２４】
親水性塗膜は、有機塗料、無機塗料の何れかを問わないが、例えば、無機塗料としては、Ａｌ２Ｏ３（アルミナ）、ＳｉＯ２（シリカ）、ＭｇＯ（マグネシア）等を主成分とする無機化成物を銅、亜鉛、銀等からなる金属化合物でバインドした組成のもの〔例えば、株式会社伸晃製（商品名：ベラスコート）〕を１８０〜２２０℃の温度で焼き付けて形成したガラス質のセラミック塗膜とし、その厚さを１８〜２０μｍ程度、硬度を９Ｈ（鉛筆硬度試験）以上とすることが、塗膜の強度や親水性を発現する上で望ましい。さらに、無色透明の場合は、下地のシンク３表面の凸部が透けて見えるためデザイン性が向上するので望ましい。
【００２５】
これにより、シンク３の底面３ｂと周壁３ａに形成した親水性塗膜は、水への馴染みが良いために、洗い作業によってこの親水性塗膜に付着した汚染物質と該親水性塗膜の間に浸透した水が該汚染物質を徐々に浮上させて剥離させるように作用し、水洗い作業時に優れた防汚性を発揮し、また、この周壁３ａの水洗いも容易になる。更に、この親水性塗膜の表面は微量の水が吸着し、放電効果によって汚染物質の静電付着を抑制する。
【００２６】
撥水性塗膜は、有機塗料、無機塗料の何れかを問わないが、前者としては、フッソ系コートやシリコーン系コートがあり、後者としては、例えば、四フッ化エチレンを主体とするフッ素樹脂をベースとしたセイカブライトコートクリア（大日精化工業株式会社製  商品名）をスプレー塗装し、１８０゜Ｃの温度で２０分間焼き付けて形成した塗膜とし、その厚みは２０μｍ程度、硬度は３Ｈ（鉛筆硬度試験）以上とすることが、塗膜の強度や親水性を発現する上で望ましい。さらに、無色透明の場合は、下地のシンク表面の凸部３ｃが透けて見えるため、デザイン性が向上するので望ましい。
【００２７】
これにより、シンク３の底面３ｂと周壁３ａに形成した撥水性塗膜は、アクリルシリコン塗料やフッ素塗料に比べて撥水・撥油性が高く、親水性・親油性の汚染物質とも塗膜表面に付着しにくく、付着した汚染物質を容易に除去することが可能で、また、塗膜の摩擦係数が低く、塗膜内部へ物理的に汚染物質が付着しにくい結果が得られる。
【００２８】
シンク３表面にガラス成分を含む塗膜を被覆する場合は、特に、シンク３表面との密着性や塗膜強度、親水性、耐汚染性等の点から、ポリシラザンを用いたシリカ膜被覆とするのが望ましい。
【００２９】
ポリシラザンは、従来から知られているポリシラザンが使用できるが、好ましくは、化１に示す一般式の繰り返し単位を有する、ポリスチレンを標準とするゲルパーミエーションクロマトグラフィー（ＧＰＣ）による測定の数平均分子量が１００〜５００００の環状ポリシラザン、鎖状ポリシラザン、またはこれらの混合物を使用する。
【００３０】
【化１】
2007197999.tif 000003
【００３１】
さらに、上記のポリシラザン又はシラザン重合物をトリアルキルアミンのような第３級アミン類、立体障害性の基を有する第２級アミン類、フォスフィン等の塩基性化合物を溶媒とするか、非塩基性溶媒の炭化水素類に添加して脱水素縮合反応を行わせることにより得られるポリスチレンを標準とするゲルパーミエーションクロマトグラフィー（ＧＰＣ）による測定の数平均分子量が２００〜５０００００の高重合体を使用する。
【００３２】
あるいは、無機ポリシラザンの改質反応により得られる重合体で、架橋結合−ＮＨ−又は−ＮＨＮＨ−を有し、ケイ素原子に結合する窒素とケイ素との原子比（Ｎ／Ｓｉ）が０．８以上でポリスチレンを標準とするゲルパーミエーションクロマトグラフィー（ＧＰＣ）による測定の数平均分子量２００〜５００００のものを使用する。
【００３３】
さらに、組成式（ＲＳｉＨＮＨ）Ｘ［（ＲＳｉＨ）１．５Ｎ］Ｙ（但し、Ｒ；アルキル基、アルケニル基、シクロアルキル基、アリール基、またはこれらの基以外でＳｉに直結する原子が炭素である基、アルキルシリル基、アルキルアミノ基、アルコキシ基を表し、Ｙは１−Ｘであり、０．４＜Ｘ＜１である＞で表されるポリオルガノヒドロシラザンを使用する。
【００３４】
さらには、酸素を含有させたポリシロキサザンや金属アルコキシド等を反応させたポリメタロシラザン、有機硼素化合物を反応させたポリボロシラザンも使用し得る。
【００３５】
これらの各種ポリシラザンは、その種類に応じて常温で液体〜固体を呈する。また、本発明において使用するポリシラザンは、樹脂との密着性の点では、ケイ素や窒素に直結する活性水素含有割合の高いものの使用が好ましく、一般的にはケイ素原子と窒素原子との合計原子数１００に対し９０以上、好ましくは１００〜１５０の活性水素原子を有するものの使用が有利である。
【００３６】
ポリシラザンを含むコーティング材料には、有機アミンやカルボン酸無水物、イソシアネート、チオール、カルボジイミド、金属アルコキシド、金属ハロゲン化物等の硬化剤を添加することができ、低温セラミック化するための触媒としては、ニッケル、白金、パラジウム、アルミニウム、アミン系を用いることもできる。また、必要に応じて金属粉末、セラミック粉末、消泡剤、界面活性剤、紫外線吸収剤、レベリング剤、帯電防止剤、分散剤、顔料、チキソトロピー性付与剤等を添加してもよい。
【００３７】
さらに、耐水性・耐熱水性を向上させるために、塗布面の表面に予めシランカップリング剤あるいはシランカップリング剤を含む前記したポリシラザンをプライマとして塗布することもできる。
【００３８】
シランカップリング剤は一般にＸＳｉＲ３で表される化合物である。Ｘは有機基と反応し得る官能基で、ビニル基、メタクリロキシ基、エポキシ基、アミノ基、イソシアネート基、メルカプト基、ハロゲン等を表し、Ｒは加水分解可能な官能基で、メトキシ基やエトキシ基のようなアルコキシ基、ハロゲン等を表し、適宜、選択して用いられる。
【００３９】
シランカップリング剤を単独でプライマとして用いる方法では、予め塗布面に、シランカップリング剤をメタノール、エタノール、プロパノール、ブタノール等のアルコールで０．１〜５０％の濃度に希釈したものを従来から知られている塗布方法により塗布した後、常温から２００℃の温度範囲で１〜３０分の間で加熱し、硬化被膜を形成する。その後前記したポリシラザンを塗布する。
【００４０】
シランカップリング剤とポリシラザンの混合物をプライマとして用いる方法では、予め塗布面に、シランカップリング剤とポリシラザンを１０／９０〜９０／１０の割合で混合し、有機溶剤で０．１〜５０％の濃度に希釈したものを、従来から知られている塗布方法により塗布した後、常温から２００℃の温度範囲で１〜１００分の間で加熱し、硬化被膜を形成する。その後前記した無機材料を塗布する。特にこの方法では、プライマ層のシリカ膜が水をブロックし塗布面と結合しているシランカップリング剤の有機基の加水分解を抑制することができるため、大幅な耐水性・耐熱水性が達成される。
【００４１】
上記ポリシラザンやシランカップリング剤とポリシラザンの混合物の希釈溶剤としては、脂肪族炭化水素系、ハロゲン化炭化水素系、脂環式炭化水素系、芳香族炭化水素系溶剤、エーテル類を単独あるいは複数混合して用いることができるが、塗布面が膨潤したり溶解したりしてしまうもの、あるいは水やアルコール等のプロトン性溶剤は好ましくない。
【００４２】
塗布面へのコート方法としては、従来より知られている塗布方法、例えばスプレーコート、スピンコート、デイップコート、フローコート等がある。
【００４３】
このように塗布面に形成した塗膜のシリカ転化率は、膜のＩＲスペクトルにおけるＳｉＯの吸光度をＡ、ＳｉＨの吸光度をＢとしたとき下記の式（１）で示される指数Ｙの値で表すことができる。このとき、ＩＲ分析法としては一般的なＫＢｒ法の他、減衰全反射（ＡＴＲ）法を用いることもできる。
【００４４】
【数１】
2007197999.tif 000004
【００４５】
形成した塗膜の用途が、シンク３表面の防汚染機能付与が目的の場合は、指標とするＹの値は３．０以下が好ましく、さらに好ましくは１．０以下になるよう塗膜をシリカ転化させる。
【００４６】
また、形成した塗膜の用途が、シンク３表面の防汚染機能付与が目的の場合、塗膜表面を高度に親水性とすることによって石鹸カス・油汚れなどの除去性を大幅に向上させることが必要となる。
【００４７】
このようにポリシラザン膜表面を親水性にするためには、セラミック化させた塗膜を形成した後、アルカリ性溶液に浸漬するか、熱水に浸漬する必要があるが、このとき膜のシリカ転化率が低すぎると親水性を長時間維持することができず、高すぎると十分な親水性が得られないことから、ポリシラザン膜のシリカ転化率の指標とするＹの値は、０．１以上、２．０以下となるよう調整するのが好ましい。
【００４８】
本発明においてポリシラザンを塗布するシンク３表面の材質としては、ステンレス鋼板等の金属、セラミックス、木材、紙、熱硬化性樹脂、熱可塑性樹脂等、種々の材料が利用可能である。ポリシラザンの成膜条件は、常温から塗布面が影響を受けない温度、通常１０〜２００℃の温度に一定時間保持するか、湿度５０〜１００％高湿下に一定時間保持する。このとき高湿下での温度は１０℃以上であれば何℃でもよい。
【実施例１】
【００４９】
本実施例のキッチン１は、図１、図２に示すように、キャビネットと、その上のワークトップ２と、シンク３等を有するものである。
【００５０】
本実施例で使用するシンク３は、図３、図４に示すように、ステンレス鋼板をプレス成形加工したもので、底面３ｂおよび周壁３ａ、シンク穴等の排水構造を有する。
【００５１】
シンク３表面は、図５、図６に示すように、複数の凸部３ｃを有する。複数の凸部を表面に設けたシンク３は、型押し等により凸部を形成したステンレス鋼板を用い、プレス成形による深絞り加工によって得る。
【００５２】
シンク３表面の凸部３ｃは、凸部３ｃのピッチが２．０ｍｍ、凸部３ｃの形状が円（図５）を使用する。平面部３ｄは、略平面である。また、凸部３ｃは直径１．０ｍｍである。また、凸部３ｃの高さＨ（図６）は、０．０５ｍｍである。
【００５３】
シンク３表面の凸部３ｃの配列は、千鳥配列（図９）とする。これにより、図５に示すように、格子配列（図１０）のピッチＰ１よりも、千鳥配列（図９）の方が、垂直方向のピッチＰ３、水平方向のピッチＰ２が広がり傷や汚れがより目立たず、また、見た目の美感が優れる。
【００５４】
凸部３ｃを設ける領域は、シンク３の底面３ｂと周壁３ａの両方である。
【００５５】
シンク３表面に被覆する塗膜は、親水性塗膜を使用し、シンク底面３ｂと周壁３ａの両方に被覆する。
【００５６】
シンク３表面への塗膜の被覆は、凸部３ｃを有するステンレス鋼板を加工して成形してシンク３を成形した後、ワークトップ２と接合する前に、シンク３表面に塗膜の材料をスプレーコートにより塗布、乾燥し塗膜を形成する。
【００５７】
親水性塗膜は、無色透明の無機塗料である、Ａｌ２Ｏ３（アルミナ）、ＳｉＯ２（シリカ）、ＭｇＯ（マグネシア）等を主成分とする無機化成物を銅、亜鉛、銀等からなる金属化合物でバインドした組成のもの〔例えば、株式会社伸晃製（商品名：ベラスコート）〕を１８０〜２２０℃の温度で焼き付けて形成したガラス質のセラミック塗膜とし、その厚さを１８〜２０μｍ程度、硬度を９Ｈ（鉛筆硬度試験）以上とする。
【００５８】
これにより、シンク底面３ｂと周壁３ａに形成した親水性塗膜は、水への馴染みが良いために、洗い作業によってこの親水性塗膜に付着した汚染物質と該親水性塗膜の間に浸透した水が該汚染物質を徐々に浮上させて剥離させるように作用し、水洗い作業時に優れた防汚性を発揮し、また、この周壁部の水洗いも容易になる。更に、この親水性塗膜の表面は微量の水が吸着し、放電効果によって汚染物質の静電付着を抑制する。
【実施例２】
【００５９】
シンク３表面に被覆する塗膜を、撥水性塗膜とした以外は、実施例１と同様にして、本発明のキッチンを得る。
【００６０】
撥水性塗膜は、無色透明の有機塗料である、四フッ化エチレンを主体とするフッ素樹脂をベースとしたセイカブライトコートクリア（大日精化工業株式会社製  商品名）をスプレー塗装し、１８０゜Ｃの温度で２０分間焼き付けて形成した塗膜とし、その厚みは２０μｍ程度、硬度は３Ｈ（鉛筆硬度試験）以上とする。
【００６１】
これにより、シンク底面３ｂの周壁３ａに形成した撥水性塗膜は、親水性・親油性の汚染物質とも塗膜表面に付着しにくく、付着した汚染物質を容易に除去することが可能で、また、塗膜の摩擦係数が低く、塗膜内部へ物理的に汚染物質が付着しにくい結果が得られる。
【実施例３】
【００６２】
シンク３表面に被覆する塗膜を、ポリシラザンを用いたシリカ膜とした以外は、実施例１と同様にして、本発明のキッチンを得る。
【００６３】
ポリシラザンＮＬ−１１０５％（キシレン溶媒）（クラリアントジャパン株式会社製）をスプレーコートで予め脱脂処理したステンレス鋼板製のシンクに塗布した。塗布後、１４０℃で６０分間焼成した。この条件で形成した塗膜（膜厚１．０〜２．０μｍ）の指標とするＹの値は０．４２である。
【００６４】
これにより、シンク底面３ｂの周壁３ａに形成したポリシラザンを用いたシリカ膜とした塗膜は、防汚染性の他、密着性、ハードコート性も良好である。
【図面の簡単な説明】
【００６５】
【図１】本発明のキッチンの平面図である。
【図２】本発明のキッチンの正面図である。
【図３】本発明のキッチンに使用するシンクの平面図である。
【図４】本発明のキッチンに使用するシンクのＡ−Ａ断面図である。
【図５】本発明のキッチンに使用するシンク底面の表面拡大図である。
【図６】本発明のキッチンに使用するシンク底面のＢ−Ｂ断面拡大図である。
【図７】本発明のキッチンに使用するシンクの使用状態図である。
【図８】従来のキッチンに使用するシンクの使用状態図である。
【図９】本発明のキッチンに使用するシンク底面の表面拡大図である（凸部千鳥配列）。
【図１０】本発明のキッチンに使用するシンク底面の表面拡大図である（凸部格子配列）。
【図１１】本発明のキッチンに使用するシンク底面の表面拡大図である（凸部ランダ配列）。
【図１２】本発明のキッチンに使用するシンク底面の表面拡大図である（凸部四角形状）。
【図１３】本発明のキッチンに使用するシンク底面の表面拡大図である（凸部長円形状）。
【符号の説明】
【００６６】
１    キッチン
２    ワークトップ
３    シンク
３ａ  シンク周壁
３ｂ  シンク底面
３ｃ  凸部
３ｄ  平面部
４    塗膜
５    食器
６    基準面
ΦＤ  凸部の直径
Ｓ１  凸部の面積
Ｓ２  平面部の面積
Ｐ１  凸部の斜め方向のピッチ
Ｐ２  凸部の垂直方向のピッチ
Ｐ３  凸部の水平方向のピッチ
Ｈ    凸部の高さ
【図１】
2007197999.tif 000005
【図２】
2007197999.tif 000006
【図３】
2007197999.tif 000007
【図４】
2007197999.tif 000008
【図５】
2007197999.tif 000009
【図６】
2007197999.tif 000010
【図７】
2007197999.tif 000011
【図８】
2007197999.tif 000012
【図９】
2007197999.tif 000013
【図１０】
2007197999.tif 000014
【図１１】
2007197999.tif 000015
【図１２】
2007197999.tif 000016
【図１３】
2007197999.tif 000017